(57)【要約】【課題】層構成が簡単で製造工程が少なく生産性に優れ、全光線透過率が高く、低コストで実現できるプラズマディスプレイパネル用前面フィルター、及びその製造方法を提案する。【解決手段】本発明のプラズマディスプレイパネル用前面フィルター１は、紫外線遮蔽性能を有する透明樹脂フィルム５の片面（前面側）に直接もしくは１層以上の層を介して帯電防止剤、紫外線吸収剤、無機系近赤外線吸収剤を有するハードコート層４を設けてなる透明積層フィルム２と電磁波遮蔽層７とを含む。【選択図】図１
2009042272.tif 000002
【特許請求の範囲】
【請求項１】
紫外線遮蔽性能を有する透明樹脂フィルムの片面に直接もしくは１層以上の層を介して帯電防止剤、無機系近赤外線吸収剤を有するハードコート層を設けてなる透明積層フィルムと電磁波遮蔽層とを含むことを特徴とするプラズマディスプレイパネル用前面フィルター。
【請求項２】
前記透明積層フィルムの後面側に粘着剤層を設け、電磁波遮蔽層を備えた透明基材と貼り合わせてなることを特徴とする請求項１に記載のプラズマディスプレイパネル用前面フィルター。
【請求項３】
前記透明積層フィルムの後面側に電磁波遮蔽層を形成し、更にその後面側に粘着剤層を備えてなることを特徴とする請求項１に記載のプラズマディスプレイパネル用前面フィルター。
【請求項４】
前記電磁波遮蔽層が、導電性材料を格子状にパターン印刷してなる層であることを特徴とする請求項１〜３の何れか一項に記載のプラズマディスプレイパネル用前面フィルター。
【請求項５】
前記粘着剤層が、色補正機能を有する層であることを特徴とする請求項１〜４の何れか一項に記載のプラズマディスプレイパネル用前面フィルター。
【請求項６】
前記ハードコート層の前面側に減反射層を設けたことを特徴とする請求項１〜５の何れか一項に記載のプラズマディスプレイパネル用前面フィルター。
【請求項７】
プラズマディスプレイパネル用前面フィルターを構成する各層が、全てウエットコーティングにより形成されてなることを特徴とする請求項１〜６の何れか一項に記載のプラズマディスプレイパネル用前面フィルター。
【請求項８】
紫外線遮蔽性能を有する透明樹脂フィルムの前面側に直接もしくは１層以上の層を介して帯電防止剤、近赤外線吸収剤を有するハードコート層を設け、裏面に粘着剤層を設けた透明積層フィルムと、電磁波遮蔽層を備えたガラス基材とを貼り合わせてなるプラズマディスプレイパネル用前面フィルターを構成する各層を、全てウエットコーティングにより形成することを特徴とするプラズマディスプレイパネル用前面フィルターの製造方法。
【請求項９】
紫外線遮蔽性能を有する透明樹脂フィルムの前面側に直接もしくは１層以上の層を介して帯電防止剤、近赤外線吸収剤を有するハードコート層を設け、後面側に電磁波遮蔽層を形成し、更にその後面側に粘着剤層を形成してなるプラズマディスプレイパネル用前面フィルターを構成する各層を、全てウエットコーティングにより形成することを特徴とするプラズマディスプレイパネル用前面フィルターの製造方法。
【発明の詳細な説明】
【技術分野】
【０００１】
本発明は、層構成が簡単で製造工程が少なく生産性に優れ、全光線透過率が高く、低コストで実現できるプラズマディスプレイパネル用前面フィルター、及びその製造方法に関する。
【背景技術】
【０００２】
プラズマディスプレイ（ＰＤＰ, Plasma Display Panel）は、発光にプラズマ放電を利用していることから広い周波数領域にわたる電磁波が輻射される。
近年、デジタル機器からの漏洩電磁波が人体や他の機器に与える影響について取り沙汰されるようになっており、米国のＦＣＣ（連邦通信委員会：Federal Communications Commission）規格や日本のＶＣＣＩ（情報処理装置等電波障害自主規制協議会：Voluntary Control Council for Information Technology Equipment）による基準値内に抑えることが必要となる。
また、ＰＤＰは近赤外線を発することが知られており、コードレスヘッドフォン、リモコン等の電子機器の誤作動を引き起こすことがある。そのため、近赤外線を実用上問題ないレベルまで抑える必要がある。
更に、ＰＤＰは、その視認性を高めるために蛍光灯などの外部光源から照射された光源の反射が少ないことが求められる。また、発光色の色調補正をすることも重要であり、更には、使用上の観点からディスプレイ表面に埃が付着しないように帯電防止機能が必要とされている。
【０００３】
これらの要求に対して、一般に表示画面に、電磁波遮蔽フィルム、近赤外線遮蔽フィルム及び帯電防止機能を有する反射防止フィルムの少なくとも３枚の機能性フィルムを有する前面板を、前記反射防止フィルムが、最表面になるように配置する処置が講ぜられている（例えば特許文献１参照）。
しかしながら、この場合、少なくとも３枚の機能性フィルムを別々に作製して、それらを貼り合いしなければならず、生産性が悪かった。
【０００４】
これに対し、近年、コストダウンの面から、最表面の反射防止フィルムにおいて、その基材の反射防止層とは反対側の面に近赤外線遮蔽層を設けることにより、１枚のフィルムで、反射防止性能と近赤外線遮蔽層をかねそろえた機能性フィルムが開発されている（例えば特許文献２参照）。
【０００５】
【特許文献１】特開２００５−７２４７２号公報（第５頁及び第６頁）
【特許文献２】特開平１１−３０５０３３号公報（第３頁）
【発明の開示】
【発明が解決しようとする課題】
【０００６】
しかしながら、前記特許文献２に記載の機能性フィルムでは、近赤外線吸収剤に有機系近赤外線吸収剤が用いられているため、耐光性の観点から近赤外線遮蔽層を紫外線遮蔽性能を有する透明樹脂フィルムの視認側とは反対面に形成する必要があり、ハードコート層などの視認側の機能層との機能の複合化が出来ず、工程数が多く生産性が悪かった。加えて、前記機能性フィルムを用いてＰＤＰ用前面フィルターを作製しようとした場合、最低２枚のフィルムと２度の貼り合わせ工程を必要とするため、製造工程が多く、製造歩留まりが悪かった。更には、機能として必要でないフィルムと粘着剤層を多用するため、全光線透過率の悪化、材料コストの増加といった問題が生じていた。
【０００７】
本発明は、このような事情のもとで、帯電防止性能、紫外線遮蔽性能、近赤外線遮蔽性能及び電磁波遮蔽性能、好ましくは反射防止性能の全てを十分に満足し、層構成が簡単で製造工程が少なく生産性に優れ、全光線透過率が高く、低コストで実現出来るＰＤＰ用前面フィルターを提供することを目的としてなされたものである。
【課題を解決するための手段】
【０００８】
本発明者らは、前記問題を鑑み鋭意検討した結果、帯電防止剤と無機系近赤外線吸収剤を有するハードコート層を、紫外線遮蔽性能を有する透明樹脂フィルムに設け、さらに電磁波遮蔽層と組み合わせることにより、前記課題を解決できることを見出した。
すなわち、本発明における第１の発明のＰＤＰ用前面フィルターは、紫外線遮蔽性能を有する透明樹脂フィルムの片面（前面側）に直接もしくは１層以上の層を介して帯電防止剤、無機系近赤外線吸収剤を有するハードコート層を設けてなる透明積層フィルムと電磁波遮蔽層とを含むことを特徴とするものである。
【０００９】
第２の発明のＰＤＰ用前面フィルターは、前記透明積層フィルムの後面側に粘着剤層を設け、電磁波遮蔽層を備えた透明基材と貼り合わせてなることを特徴とするものである。
尚、この第２の発明は、特に限定するものではないが、ＰＤＰ本体の前面に空気層を設けて前面板を設ける態様に適合するものであって、前記透明基材はこの前面体を指すものである。ここで、前面、後面（側）とは、ＰＤＰに対する位置を指し、ディスプレイを見る者側を前面側、ディスプレイの内側（装置内部側）を後面側とする。
【００１０】
第３の発明のＰＤＰ用前面フィルターは、前記透明積層フィルムの後面側に電磁波遮蔽層を形成し、更にその後面側に粘着剤層を設けてなることを特徴とするものである。
尚、この第３の発明は、特に限定するものではないが、ＰＤＰ本体の前面に貼り付ける態様に適合するものである。
【００１１】
第４の発明のＰＤＰ用前面フィルターは、前記電磁波遮蔽層が、導電性材料を格子状にパターン印刷してなる層であることを特徴とするものである。
【００１２】
第５の発明のＰＤＰ用前面フィルターは、前記粘着剤層が、色補正機能を有する層であることを特徴とするものである。
【００１３】
第６の発明のＰＤＰ用前面フィルターは、前記ハードコート層の前面側に減反射層が設けられていることを特徴とするものである。
【００１４】
第７の発明のＰＤＰ用前面フィルターは、前記ＰＤＰ用前面フィルターを構成する各層が全てウエットコーティングにより形成されていることを特徴とするものである。
【００１５】
第８の発明のＰＤＰ用前面フィルターの製造方法は、紫外線遮蔽性能を有する透明樹脂フィルムの前面側に直接もしくは１層以上の層を介して帯電防止剤、無機系近赤外線吸収剤を有するハードコート層を設け、裏面に粘着剤層を設けた透明積層フィルムと、電磁波遮蔽層を備えたガラス基材とを貼り合わせてなるプラズマディスプレイパネル用前面フィルターを構成する各層を、全てウエットコーティングにより形成することを特徴とするものである。
【００１６】
第９の発明のＰＤＰ用前面フィルターの製造方法は、紫外線遮蔽性能を有する透明樹脂フィルムの前面側に直接もしくは１層以上の層を介して帯電防止剤、無機系近赤外線吸収剤を有するハードコート層を設け、後面側に電磁波遮蔽層を形成し、更にその後面側に粘着剤層を形成してなるプラズマディスプレイパネル用前面フィルターを構成する各層を、全てウエットコーティングにより形成することを特徴とするものである。
【発明の効果】
【００１７】
本発明によれば、次のような効果を発揮することができる。
第１の発明のＰＤＰ用前面フィルターは、帯電防止剤、無機系近赤外線吸収剤を有するハードコート層を設けてなる透明積層フィルムを備えることから、層構成が簡単で製造工程が少なく生産性に優れる。
【００１８】
第２の発明のＰＤＰ用前面フィルターは、前記効果に加えて、前記透明積層フィルムの後面側に粘着剤層を設け、電磁波遮蔽層を備えた透明基材とを貼り合わせてＰＤＰ用前面フィルターを製造するため、透明樹脂フィルムを一枚しか使用しなくて良く、前記従来の複数枚のフィルムを用いた構成に比べて全光線透過率が向上し、更には、歩留まりを低下させる貼り合わせ工程を１回しか必要とせず、生産性に優れ、低コストに実現できる。
【００１９】
第３の発明のＰＤＰ用前面フィルターは、前記効果に加えて、前記透明積層フィルムの後面側に電磁波遮蔽層を形成し、更にその後面側に粘着剤層を形成してＰＤＰ用前面フィルターを製造するため、透明樹脂フィルムを一枚しか使用しなくて良く、前記従来の複数枚のフィルムを用いた構成に比べて全光線透過率が向上し、更には、歩留まりを低下させる貼り合わせ工程を１回しか必要とせず、生産性に優れ、低コストに実現できる。
【００２０】
第４の発明のＰＤＰ用前面フィルターは、前記効果に加えて、導電材料を格子状にパターン印刷してなることから、エッチングやメッキ工程からなる電磁波遮蔽層と比較し、製造工程が少なく、生産性に優れ低コストに実現できる。
【００２１】
第５の発明のＰＤＰ用前面フィルターは、前記効果に加えて、粘着剤層が色補正機能を備えていることから、色純度に優れたＰＤＰ用前面フィルターを提供することができる。
【００２２】
第６の発明のＰＤＰ用前面フィルターは、前記効果に加えて、ハードコート層の前面側に減反射層を設けていることから、蛍光灯などの外部光源から照射された光源の反射が少なく、視認性を向上させることができる。
【００２３】
第７の発明のＰＤＰ用前面フィルターは、前記効果に加えて、前記ＰＤＰ用前面フィルターを構成する各層が、全てウエットコーティングにより形成されていることから、生産性に優れ低コストを実現できる。
【００２４】
第８及び第９の発明のＰＤＰ用前面フィルターの製造方法は、前記第７の発明にて説明したように前記ＰＤＰ用前面フィルターを構成する各層を、全てウエットコーティングにより形成することから、前記の優れた特性を有するＰＤＰ用前面フィルターを容易に量産でき、実用的価値が高いものである。
【発明を実施するための最良の形態】
【００２５】
図１及び図２には、いずれも本発明のＰＤＰ用前面フィルターの積層構造を例示する断面図である。尚、各図においては、上方が表面側（前面側）、下方側が裏面側（後面側＝ＰＤＰを配する側）となる。図１において、ＰＤＰ用前面フィルター１は、紫外線遮蔽性能を有する透明樹脂フィルム５の表面側（前面側）には帯電防止剤、無機系近赤外線吸収剤を有するハードコート層４（図面ではさらにその前面側に減反射層９が設けられている）が形成され、前記透明樹脂フィルム５の裏面側（後面側）には色補正能を有する粘着剤層６が形成された透明積層フィルム２と、表面側（前面側）に電磁波遮蔽層７を備えた透明基材（ガラス基材）８（図中、３は電磁波遮蔽層付きガラス）とを貼り合わせることで形成される。
図２において、ＰＤＰ用前面フィルター１０は、紫外線遮蔽性能を有する透明樹脂フィルム５の表面側（前面側）には帯電防止剤、無機系近赤外線吸収剤を有するハードコート層４（図面ではさらにその前面側に減反射層９が設けられている）が形成され、前記透明樹脂フィルム５の裏面側（後面側）には電磁波遮蔽層７が形成され、更にその裏面側（後面側）には色補正能を有する粘着剤層６が形成されている。
尚、本明細書における透明又は透明性とは、光透過率や透明度を限定するものではなく、ＰＤＰの視認に支障を極力与えることがない意味で用いている。
【００２６】
（紫外線遮蔽性能を有する透明樹脂フィルム５）
本発明における透明樹脂フィルムとしては、透明性及び紫外線遮蔽性能を有している限り特に限定するものではないが、反射を抑えるため、屈折率（ｎ）が１．５５〜１．７０の範囲内のものが好ましい。係る透明樹脂フィルムの材質としては、例えばポリエチレンテレフタレート（ＰＥＴ、ｎ＝１．６５）等のポリエステル、ポリカーボネート（ＰＣ、ｎ＝１．５９）、ポリアリレート（ＰＡＲ、ｎ＝１．６０）及びポリエーテルスルフォン（ＰＥＳ、ｎ＝１．６５）等が好ましい。これらのうち、ポリエステルフィルム特にポリエチレンテレフタレートフィルムが成形の容易性、入手の容易性及びコストの点で好ましい。
また、透明樹脂フィルムの厚さは、好ましくは２５〜４００μｍ、さらに好ましくは５０〜２００μｍである。
この紫外線遮蔽性能を有する透明樹脂フィルムとしては、透明樹脂フィルム中に透明性を損なわない範囲で紫外線吸収剤が混入されていればよい。この紫外線吸収剤としては、公知の紫外線吸収剤が用いられ、例えばサリチル酸系化合物、ベンゾフェノン系化合物、ベンゾトリアゾール系化合物、環状イミノエステル系化合物等が好ましく、これらのうちベンゾフェノン系化合物、ベンゾトリアゾール系化合物、環状イミノエステル系化合物が特に好ましい。これらの紫外線吸収剤の含有量としては、波長３８０ｎｍ以下の紫外線の光線透過率が５％以下になるように添加するのがよく、３％以下になるように添加するのがより好ましく、１％以下になるように添加するのが特に好ましい。波長３８０ｎｍ以下の光線透過率が５％を越える場合、粘着剤層中の色素に対して十分な紫外線遮蔽効果が望めないため好ましくない。加えて、透明樹脂フィルムには、各種の添加剤が含有されていても良い。そのような添加剤として例えば前記以外の紫外線吸収剤、帯電防止剤、安定剤、可塑剤、滑剤、難燃剤等が挙げられる。尚、この紫外線遮蔽性能を有する透明樹脂フィルムとしては、既に紫外線吸収剤を練り込んだＰＥＴフィルムが市場に供されているので、それを用いてもよい（後述する実施例にて使用している）。
【００２７】
（ハードコート層４）
本発明におけるハードコート層４は、帯電防止性能、近赤外線遮蔽性能を有するものであって、好ましくは紫外線硬化型樹脂、帯電防止剤、無機系近赤外線吸収剤を含有する材料（＝ハードコート層形成用組成物）から形成される。
【００２８】
前記ハードコート層形成用組成物に添加される紫外線硬化型樹脂は、紫外線を照射することにより、硬化反応を生じる樹脂であり、その種類は特に限定するものではない。具体的には、例えば単官能（メタ）アクリレート〔ここで、本明細書では（メタ）アクリレートとは、アクリレートとメタクリレートの双方を含む総称を意味する。〕、多官能（メタ）アクリレートが挙げられる。これらのうち生産性及び硬度を両立させる観点より、紫外線硬化性多官能アクリレートを主成分として含む組成物が好ましい。そのような紫外線硬化性多官能アクリレートを含む組成物としては特に限定されるものではなく、例えば、公知の紫外線硬化性多官能アクリレートを２種類以上混合したもの、紫外線硬化性ハードコート材として市販されているものが挙げられる。
前記紫外線硬化性多官能アクリレートとしては、特に限定するものではないが、例えばジペンタエリスリトールヘキサアクリレート、テトラメチロールメタンテトラアクリレート、テトラメチロールメタントリアクリレート、トリメチロールプロパントリアクリレート、１，６−ヘキサンジオールジアクリレート、１，６−ビス（３−アクリロイルオキシ−２−ヒドロキシプロピルオキシ）ヘキサン等の多官能アルコールのアクリル誘導体や、ポリエチレングリコールジアクリレート及びポリウレタンアクリレート等が好ましい。
【００２９】
前記ハードコート層形成用組成物に添加される帯電防止剤は、公知のものが使用できるが、金属酸化物としては、例えばＩＴＯ（インジウム−錫複合酸化物）、ＡＴＯ（アンチモン−錫複合酸化物）、酸化錫、五酸化アンチモン、酸化亜鉛、酸化ジルコニウム、酸化チタン、アンチモン酸亜鉛、及び酸化アルミニウムなどが挙げられる。また、その配合量は、前記紫外線硬化型樹脂１００質量部に対し、通常１〜２０質量部の範囲で選ばれることが好ましい。
【００３０】
前記ハードコート層形成用組成物に添加される無機系近赤外線吸収剤としては、例えば酸化タングステン系、酸化チタン系、酸化ジルコニウム系、酸化タンタル系、酸化亜鉛系、酸化インジウム系、錫ドープ酸化インジウム系、酸化錫系、アンチモンドープ酸化錫系、酸化セシウム系、酸化亜鉛系などが挙げられる。
前記ハードコート層に近赤外線遮蔽性能を付与させる場合、近赤外線の透過率が低く、可視光線の透過率が高いことから、酸化タングステン系が好ましく、特にセシウム含有酸化タングステンが好適である。また、その配合量は、前記紫外線硬化型樹脂１００質量部に対し、通常１〜３０質量部の範囲で選ばれることが好ましい。
【００３１】
続いて、前記構成を有するハードコート層の形成方法は、好ましくはウエットコーティングにより形成され、具体的にはロールコート法、コイルバー法、ダイコート法、インクジェット法等、一般的なウェットコート法が採用される。
また、ハードコート層には前記の化合物（紫外線硬化型樹脂、帯電防止剤、無機系近赤外線吸収剤）以外に本発明の効果を損なわない範囲において、その他の成分を含んでいても差し支えない。その他の成分としては、前記の各成分の作用を阻害しない限り特に限定するものではないが、例えば無機又は有機顔料、重合体、重合開始剤、光重合開始剤、重合禁止剤、酸化防止剤、分散剤、界面活性剤、光安定剤、レベリング剤などの添加剤が挙げられる。また、ウェットコーティング法によって成膜後乾燥させる限りは、任意の量の溶媒を添加することができる。
さらに、このハードコート層は、好ましくはウェットコーティング法により成膜した後、必要に応じて紫外線、電子線等の活性エネルギー線の照射や加熱により硬化反応を行って形成することができる。このような活性エネルギー線による硬化反応は、窒素、アルゴン等の不活性ガス雰囲気下にて行うことが好ましい。
【００３２】
（粘着剤層６）
本発明における粘着剤層を構成する粘着剤としては、透明性を有している限り特に限定するものではないが、例えばアクリル系粘着剤、ウレタン系粘着剤、シリコーン系粘着剤が好ましく用いられ、必要に応じて適宜硬化剤（架橋剤）等を配合してもよい。この粘着剤層の厚さは、通常５〜５０μｍの範囲であることが好ましい。また、この粘着剤層には、表示装置の発光色を色調補正するために、色素を含有させることが好ましい。この色素としては、可視領域に所望の吸収波長を有する一般の染料または顔料で良く、その種類は特に限定するものではないが、例えばアントラキノン系、フタロシアニン系、アゾ系、ポルフィリン系等の有機色素が挙げられる。その種類・濃度は、色素の吸収波長・吸収係数、そして分散させる媒体または塗膜の種類・厚さ等から決まり、特に限定されるものではない。
【００３３】
（電磁波遮蔽層７）
本発明における電磁波遮蔽層は、構成・組成などに格別の制限はなく、電磁波遮蔽性能と画像の透過性を有するように形成されたものであればよく、例えば金属箔をエッチングすることで作製したエッチングメッシュ、金属物質を蒸着、スパッタ等で透明基材の表面に薄膜形成して作製した透明導電膜、パラジウムなどの触媒を含有するペーストを透明基材の表面に格子状にパターン印刷してそれに金属メッキを施したメッキメッシュ、更には、導電性ペーストを透明基材の表面に格子状にパターン印刷した後焼成して形成したコーティングメッシュ等を用いることが出来る。
中でも、導電性ペーストを透明基材の表面に格子状にパターン印刷した後、焼成して形成したコーティングメッシュが電磁波遮蔽層には好ましい。導電性ペースト中に含まれる金属微粒子としては、金、銀、銅などの導電性に優れる金属が挙げられる。更に、金属微粒子の粒径は、印刷の観点から５μｍ以下が好ましく、1μｍ以下がより好ましい。
更に、前記のエッチングメッシュ及びメッキメッシュ、コーティングメッシュの電磁波遮蔽層の厚さは、１〜１０μｍである事が好ましく、線幅は３０μｍ以下が好ましい。
この電磁波遮蔽層の印刷方法は、ウエットコーティングによるものであれば特に限定するものではなく、ダイレクトグラビア印刷、オフセットグラビア印刷、インクジェット印刷等、一般的なウェットコート法が採用される。
【００３４】
（透明基材８）
本発明における透明基材としては、透明性を有している限り特に限定するものではないが前記電磁波遮蔽層を形成できるものが好ましく、主としてガラス基材を指すが、耐熱性に優れた透明樹脂成形体等でもよく、より具体的には例えば非強化のソーダライム系フロートガラス基材等を用いることができる。
【００３５】
（減反射層９）
本発明における減反射層は、単層構成又は多層構成とすることができる。単層構成の場合には、ハードコート層の前面側に該ハードコート層よりも低い屈折率の層（低屈折率層）を１層形成する。また多層構成の場合には、ハードコート層の前面側に屈折率の異なる層を多層形態で積層する。多層構成とすることにより、反射率をより効果的に下げることができる。反射防止の効果の観点からは３層以上の構成が好ましく、生産性及び生産コストの観点からは単層構成又は２層構成が好ましい。
減反射層の形成方法は特に限定するものではなく、例えばドライコーティング法、ウェットコーティング法等の方法が採用される。これらの方法のうち、生産性及び生産コストの面より、特にウェットコーティング法が好ましい。ウェットコーティング法は公知の方法でよく、例えばロールコート法、スピンコート法、コイルバー法、ディップコート法等が代表的な方法である。これらの中では、ロールコート法等、連続的に減反射層を形成できる方法が生産性及び生産コストの点より好ましい。この減反射層の機能を発現させるために、形成される層がその直下の層よりも低屈折率であることを要件とし、その低屈折率層の屈折率としては１．２０〜１．５５の範囲にあることが好ましい。屈折率が１．５５を越える場合にはウェットコーティング法では十分な反射防止効果を得ることが難しく、一方１．２０未満の場合は十分に硬い層を形成することが困難となる傾向にある。
このような低屈折率層を構成する材料としては、例えば中空酸化珪素、コロイダル酸化珪素、フッ化ランタン、フッ化マグネシウム等の無機微粒子や、有機重合体微粒子や、含フッ素有機化合物の単体又は混合物を用いることができる。また、フッ素を含まない有機化合物（以下、非フッ素系有機化合物と略記する）の単体若しくは混合物又は重合体をバインダー樹脂として用いることができる。
また、減反射層には、上記化合物以外に本発明の効果を損なわない範囲において、その他の成分を含んでいても差し支えない。その他の成分は特に限定するものではなく、例えば無機又は有機顔料、重合体、重合開始剤、光重合開始剤、重合禁止剤、酸化防止剤、分散剤、界面活性剤、光安定剤、レベリング剤などの添加剤が挙げられる。また、ウェットコーティング法によって成膜後乾燥させる限りは、任意の量の溶媒を添加することができる。
さらに、この減反射層は、好ましくはウェットコーティング法により成膜した後、必要に応じて紫外線、電子線等の活性エネルギー線の照射や加熱により硬化反応を行って形成することができる。このような活性エネルギー線による硬化反応は、窒素、アルゴン等の不活性ガス雰囲気下にて行うことが好ましい。
【００３６】
（ＰＤＰ用前面フィルターの製造方法）
本発明のＰＤＰ用前面フィルターの製造方法を、図面を参照しつつ説明する。
図１に例示したＰＤＰ用前面フィルター１の製造方法を説明する。
まず、前記構成の紫外線遮蔽性能を有する透明樹脂フィルム５の表面側（前面側）にハードコート層形成用組成物（塗布液）を塗布した後、紫外線を照射して硬化させることにより前記構成のハードコート層４が得られる。図面ではさらにそのその表面側（前面側）に前記構成の減反射層９を形成する。
次に、前記透明樹脂フィルム５の裏面側（後面側）に前記構成の粘着剤としての塗布液を塗布し、乾燥、エージングすることで前記構成の粘着剤層６を形成する。
更に、前記構成の透明基材（ガラス基材）８の表面側（前面側）に導電性ペーストを格子状にパターン印刷し、焼成することで前記構成の電磁波遮蔽層７を形成し、電磁波遮蔽層付きガラス３とする。
最後に、前記透明積層フィルム２と、電磁波遮蔽層７を形成した前記透明基材（ガラス基材）とをラミネートすることにより、本発明のＰＤＰ用前面フィルターを得ることができる。
【００３７】
図２に例示したＰＤＰ用前面フィルター１０の製造方法を説明する。
まず、前記構成の紫外線遮蔽性能を有する透明樹脂フィルム５の表面側（前面側）にハードコート層形成用組成物（塗布液）を塗布した後、紫外線を照射して硬化させることにより前記構成のハードコート層４が得られる。図面では更にその表面側（前面側）に前記構成の減反射層９を形成する。
次に、前記透明樹脂フィルム５の裏面側（後面側）に導電性ペーストを格子状にパターン印刷し、焼成することで前記構成の電磁波遮蔽層７を形成する。
最後に電磁波遮蔽層７の裏面側（後面側）に粘着剤としての塗布液を塗布し、その後、乾燥、エージングして前記構成の粘着剤層６を形成することにより、本発明のＰＤＰ用前面フィルター１０を得ることができる。
【実施例】
【００３８】
以下に、製造例、実施例及び比較例を挙げて前記実施形態をさらに具体的に説明するが、本発明はこれらの実施例に限定されるものではない。各例におけるＰＤＰ用前面フィルターの性能は、下記の方法に従って評価した。
【００３９】
［評価方法］
（１）全光線透過率：ヘイズメーター（日本電色社製、型式：ＮＤＨ  ２０００）を用いて測定
（２）ヘイズ値：ヘイズメーター（日本電色社製、型式：ＮＤＨ  ２０００）を用いて測定
（３）最小反射率：紫外可視分光光度計（日本分光製）を用いて測定
（４）紫外線、近赤外線透過率：サンプルを紫外可視分光光度計（日本分光製、型式：Ｖ−５６０）を用いて測定し、３８０ｎｍ以下、５９０ｎｍ、８５０ｎｍ、９５０ｎｍの各波長における紫外線、近赤外線透過率（％）を読み取った。
（５）密着性：ハードコート層を設けた面側をＪＩＳ  Ｄ０２０２−１９９８に準拠して碁盤目剥離テープ試験を行った。セロハンテープ（ニチバン（株）製、ＣＴ２４）を用い、フィルムに密着させた後剥離した。判定は１００マスの内、剥離しないマス目の数で表し、剥離しない場合を１００／１００、完全に剥離する場合を０／１００として表した。
（６）鉛筆硬度：ＪＩＳＫ５４００に準拠して鉛筆で引っかき試験を行った。
（７）表面抵抗率：ＪＩＳＫ６９１１−１９９５に準拠して、デジタル絶縁計（［ＳＭ−８２２０］、東亜ディーケーケー（株）製）を用いて測定した。
（８）電磁波遮蔽性：ＫＥＣ法を用いて測定した。
【００４０】
〔実施例１〕
紫外線遮蔽性能を有する透明樹脂フィルムとして厚み１００μｍのＰＥＴフィルム（帝人デュポンフィルム（株）製、商品名；ＨＢ３）を用い、その表面側（前面側）に紫外線硬化型樹脂（日本合成化学工業（株）製、商品名；ＵＶ−７６００Ｂ）１００質量部、帯電防止剤としてアンチモンドープ酸化錫（触媒化成工業（株）製、商品名；ＮＹ−１０１９ＡＴＶ）１０質量部、無機系近赤外線吸収剤（住友金属鉱山（株）製、商品名；ＹＭＦ−０２）１２質量部、ＵＶラジカル開始剤（チバスペシャルティケミカルズ（株）製、商品名；イルガキュア８１９）４質量部を含むハードコート層用塗料を塗工し、乾燥後、紫外線を照射することでハードコート層を形成した。
次に、裏面側（後面側）に粘着剤（主剤）（綜研化学(株)製、商品名；ＳＫ−２０９４）１００質量部、架橋剤（綜研化学(株)製、商品名；Ｅ−ＡＸ）２．７質量部を含む粘着剤層用塗料を塗工し、乾燥後、エージングすることで粘着剤層を形成し、透明積層フィルムを得た。
続いて、ガラス基材の表面側（前面側）に導電性ペースト（大研化学工業（株）、商品名；ＮＡＧ−１０）を乾燥膜厚が１０μｍとなるようＬ/Ｓ（線幅／スペース幅）＝３０/２７０（μｍ）の格子状にパターン印刷し、その後、３００℃で１０分間乾燥して電磁波遮蔽層を作製した。
最後に、前記のように得られた透明積層フィルムと前記のように得られた電磁波遮蔽層を形成したガラス基材とをラミネートすることにより前記図１の構成（但し、減反射層は設けていない）のＰＤＰ用前面フィルターを形成した。
得られたＰＤＰ用前面フィルターの「全光線透過率」、「最小反射率」、「透過率」、「密着性」、「鉛筆硬度」、「表面抵抗率」、「電磁波遮蔽性」を評価した。その評価結果を表１に示す。
【００４１】
〔実施例２〕
紫外線遮蔽性能を有する透明樹脂フィルムとして厚み１００μｍのＰＥＴフィルム（帝人デュポンフィルム（株）製、商品名；ＨＢ３）を用い、その表面側（前面側）に紫外線硬化型樹脂（日本合成化学工業（株）製、商品名；ＵＶ−７６００Ｂ）１００質量部、帯電防止剤としてアンチモンドープ酸化錫（触媒化成工業（株）製、商品名；ＮＹ−１０１９ＡＴＶ）１０質量部、無機系近赤外線吸収剤（住友金属鉱山（株）製、商品名；ＹＭＦ−０２）１２質量部、ＵＶラジカル開始剤（チバスペシャルティケミカルズ（株）製、商品名；イルガキュア８１９）４質量部を含むハードコート層用塗料を塗工し、乾燥後、紫外線を照射することでハードコート層を形成した。
次に、裏面側（後面側）に銀微粒子からなる導電性ペースト（太陽インキ製造（株）製、商品名；ＡＦ５１００）を乾燥膜厚が１０μｍとなるようＬ/Ｓ（線幅／スペース幅）＝３０/２７０（μｍ）の格子状にパターン印刷し、その後、１８０℃で５分間乾燥し、電磁波遮蔽層７を形成した。
最後に、更にその裏面側（後面側）に粘着剤（主剤）（綜研化学(株)製、商品名；ＳＫ−２０９４）１００質量部、架橋剤（綜研化学(株)製、商品名；Ｅ−ＡＸ）２．７質量部を含む粘着剤層用塗料を塗工し、乾燥後、エージングすることで粘着剤層を形成することにより前記図２の構成（但し、減反射層は設けていない）のＰＤＰ用前面フィルターを形成した。
【００４２】
〔実施例３〕
粘着剤層の粘着剤を色補正粘着剤とした以外は、前記実施例１と同様にしてＰＤＰ用前面フィルターを形成した。この色補正粘着剤としては、粘着剤（主剤）（綜研化学(株)製、商品名；ＳＫ−２０９４）１００質量部、架橋剤（綜研化学(株)製、商品名；Ｅ−ＡＸ）２．７質量部、色素１（山田化学工業（株）製、商品名；ＴＡＰ−２）０．０２質量部、色素２（オリエント化学工業（株）、商品名；Ｖ．Ｒ．３３０４）０．０２質量部、色素３（オリエント化学工業（株）、商品名；Ｏ．Ｂ．６１３）０．０１質量部、（オリエント化学工業（株）、商品名；Ｖ．Ｇ．２５２０）０．０１質量部、溶剤としてメチルエチルケトン（ＭＥＫ）２３質量部を含む粘着剤層用塗料を用いた。その評価結果を表１に示す。
【００４３】
〔実施例４〕
ハードコート層上に減反射層を形成した以外は、前記実施例３と同様にしてＰＤＰ用前面フィルターを形成した。この減反射層は次の通り形成した。パーフルオロ−（１，１，９，９−テトラハイドロ−２，５−ビスフルオロメチル−３，６−ジオキサノネノール）１０４質量部及びビス（２，２，３，３，４，４，５，５，６，６，７，７−ドデカフルオロヘプタノイル）パーオキサイドの８質量％パーフルオロヘキサン溶液１１質量部の重合反応により得られるヒドロキシル基含有含フッ素アリルエーテル重合体（数平均分子量７２，０００、質量平均分子量１１８，０００）５質量部、メチルエチルケトン（ＭＥＫ）４３質量部、ピリジン１質量部、及びα−フルオロアクリル酸フルオライド１質量部より重合性二重結合を有する含フッ素反応性重合体溶液（固形分１３質量％、α‐フルオロアクリロイル基の導入率４０モル％）を調製した。また、中空シリカゾル（触媒化成工業（株）製、商品名；ＥＬＣＯＭ  ＮＹ−１００１ＳＩＶ、イソプロピルアルコールによる中空シリカゾルの２５％分散液、平均粒径：６０ｎｍ）２０００質量部、γ−アクリロイルオキシプロピルトリメトキシシラン（信越化学工業（株）製、商品名；ＫＢＭ５１０３）７０質量部、及び蒸留水８０質量部を混合して変性中空シリカ微粒子（ゾル）（平均粒子径：６０ｎｍ）を調製した。そして、前記含フッ素反応性重合体溶液５０質量部と、変性中空シリカ微粒子５０質量部と、光重合開始剤（チバスペシャルティケミカルズ（株）製、商品名；イルガキュア９０７）２質量部と、イソプロピルアルコール２０００質量部とを混合して、低屈折率層塗布液を得た。そして、前記ハードコート層上に前記のように得られた低屈折率層塗布液を、乾燥後の光学膜厚が１１０〜１２５ｎｍになるようにグラビアコート法で塗布し、乾燥後、窒素雰囲気下で４００ｍＪ／ｃｍ2の出力で紫外線を照射して硬化させることにより、減反射層を作製した。その評価結果を表１に示す。
【００４４】
【表１】
2009042272.tif 000003
【００４５】
表１の実施例１、２の結果から明らかなように、本発明のＰＤＰ用前面フィルターは、帯電防止性、近赤外線遮蔽性、紫外線遮蔽性、電磁波遮蔽性を十分に満足し、更には、全ての層はウエットコーティングにより形成されているため、低コストで実現できる。
また、色補正機能を有する粘着剤を使用した実施例３の結果より、５９０ｎｍの透過率を適度にカットし、色再現性に優れたＰＤＰ用前面フィルターが作製可能であることが確認された。
最後に、実施例４では減反射層を形成していることから、更に、外光の反射や映り込みを抑えたＰＤＰ用前面フィルターの提供が可能となる。
【図面の簡単な説明】
【００４６】
【図１】本発明のＰＤＰ用前面フィルターの一実施例を模式的に示す縦断面説明図である。
【図２】本発明のＰＤＰ用前面フィルターの他の一実施例を模式的に示す縦断面説明図である。
【符号の説明】
【００４７】
１，１０  ＰＤＰ用前面フィルター
２  透明積層フィルム
３  電磁波遮蔽層付ガラス
４  ハードコート層
５  透明樹脂フィルム
６  粘着剤層
７  電磁波遮蔽層
８  ガラス基材
９  減反射層
【図１】
2009042272.tif 000004
【図２】
2009042272.tif 000005